Способ получения электротехнических тонких пленок при комнатной температуре и электротехническая тонкая пленка

1. Способ получения электротехнических тонких пленок при комнатной температуре путем обеспечения электропроводных и/или полупроводниковых неорганических агломератов в дисперсии на поверхности и отверждения их с образованием слоя, отличающийся тем, что:
- отверждение проводят при комнатной температуре, и
- отверждение ускоряют посредством приведения в контакт по меньшей мере с одним реагентом.
2. Способ по предыдущему пункту, отличающийся тем, что дисперсию обеспечивают в виде водной влажной дисперсии - водной мокрой дисперсии.
3. Способ по любому из предыдущих пунктов, отличающийся тем, что используемый реагент представляет собой галогенангидрид.
4. Способ по любому из предыдущих пунктов, отличающийся тем, что используемый реагент представляет собой по меньшей мере один окислительно-восстановительный реагент, выбранный из группы, состоящей из галогена, соединения галогена и халькогена, фтора, хлора, брома, йода, гипогалита, галита, галогената, пергалогената, легких фотонов УФ-диапазона, кислорода, кислорода, обогащенного озоном, озона, пербората, перкарбоната, пероксодисульфата.
2
3
5. Способ по любому из предыдущих пунктов, отличающийся тем, что используемый реагент представляет собой по меньшей мере один кислотный или основный реагент, выбранный из группы, состоящей из галогеноводорода, кислотного гипогалита, кислотного галита, галогенсодержащей кислоты, галогенсодержащей перкислоты, хлорноватистой кислоты, хлористой кислоты, хлорноватой кислоты, перхлорной кислоты, сухого CO, сухого NH, тионилхлорида, сульфурилхлорида, оксидихлорида фосфора, трихлорида фосфора.
6. Способ по любому из предыдущих пунктов, отличающийся тем, что отверждение осуществляют с помощью по меньшей мере одной полимеризуемой добавки, причем полимеризуемая добавка выбрана из группы, состоящей из способного к набуханию полисахарида, агар-агара, каррагинана, трагаканта, гуммиарабика, альгинатов, пектина, способного к набуханию полипептида, желатина, карбоксиметилцеллюлозы, гидроксиэтилцеллюлозы, полиакрилоилов, поликарбоновых кислот, полиэфиров, полиамидов, полиимидов, кремнийорганического соединения с полимеризуемой боковой группой на основе метакриловой кислоты, органосилоксана.
7. Способ по любому из предыдущих пунктов, отличающийся тем, что электротехническую тонкую пленку модифицируют на кромке в неполностью отвержденном состоянии при помощи по меньшей мере одного из вышеуказанных реагентов.
8. Электротехническая тонкая пленка, полученная согласно любому из вышеуказанных пунктов, в которых заявляется способ, отличающаяся тем, что:
- тонкая пленка характеризуется толщиной от 0,1 до нескольких сотен микрометров,
- тонкая пленка характеризуется сопротивлением не более 30±15 Ом на квадратный сантиметр,
- тонкая пленка характеризуется содержанием неорганических веществ по меньшей мере 80 процентов по весу, при этом остаток состоит из неорганических модификаторов, и вспомогательных веществ, и неароматических полимерных добавок.
9. Электротехническая тонкая пленка по предыдущему пункту, отличающаяся тем, что тонкая пленка объединена с дополнительными тонкими пленками согласно способу, предпочтительно скомпонованными в виде диэлектрика, расположенного между двумя плоскими электродами.
10. Электротехническая тонкая пленка по предыдущему пункту, отличающаяся тем, что в последовательности из множества электродных слоев, слоев диэлектрика и слоев электродной подложки по меньшей мере слои диэлектрика и/или слои электродной подложки осаждены согласно способу, при котором:
- слои анодной подложки состоят из слоев отвержденного жидкого стекла, представляющего собой силикат натрия, с частицами графита,
- слои катодной подложки состоят из слоев отвержденного жидкого стекла, представляющего собой силикат натрия, с частицами оксида титана,
- слои диэлектрика состоят из отвержденных слоев гелеобразующего средства с полийодидным компонентом и/или йодсодержащим компонентом,
- последовательность слоев применяют в качестве обратимого емкостного физико-химического средства хранения энергии с напряжением заряда до 12 вольт,
- последовательность слоев характеризуется плотностью энергии по меньшей мере 100 и предпочтительно 200-600 Вт⋅ч на килограмм,
- каждый слой характеризуется сопротивлением не более 25±5 Ом на квадратный см,
- электродные слои имеют контакты, расположенные так, чтобы выступать с боков последовательности слоев,
- контакты соединяют с преобразователем с повышением/понижением частоты,
- преобразователь с повышением/понижением частоты имеет контур управления для поддержания постоянного напряжения на выходе, и
- преобразователь с повышением/понижением частоты имеет соединение с внешней нагрузкой с регулируемым постоянным напряжением на выходе.